FR 2502053 A1 19820924 FR 8204768 A 19820319 L'invention a pour objet un agent de protection du bois, soluble dans l'eau, dont la base toxique est constituée par des composés inorganiques du fluor, du bore, du potassium, du sodium et du phosphore. L'application desdits composés inorganiques à la production d'agents de protection du bois est connue, plus particu- lièrement celle de composés du fluor et de composés du bore. Parmi les composés du fluor les plus connus appliqués à la protection du bois, il faut citer: le fluorure de sodium, le fluorure de potas- sium, le fluosilicate de zinc, le fluorure acide de potassium, le fluorure acide d'ammonium, le fluoborate d'ammonium. Les composés du fluor étaient appliqués à la protection du bois (NAF) ils cons- tituaient en principe et ils constituent encore les composants des substances protectrices du bois. Les agents connus de protection du bois sels de Wolmann, comportaient, outre des composés du fluor: des composés de chrome (sels U), des composés de chrome et d'arsenic (sels UA, sels UII). De même, on produit des agents à base de fluorures acides. L'application de composés du bore à la protection du bois est proche du domaine d'application de composés du fluor. Les agents de protection du bois - sel Boliden, Wolmanit CB décrit dans le brevet de la République Démocratique allemande n0 54 100, Synpregnit CBZ, Soltox R-12 - contiennent dans leur composition des composés du bore. Les agents de protection du bois contenant des fluorures ou des fluorures acides et des composés de chrome présentent la capacité de se fixer dans le bois après saturation, par suite de la formation de composés peu solubles dans l'eau. Les agents de protection comportant, outre lesdits composés, des composés du bore se caractérisent par des propriétés semblables. La formation dans le bois de composés peu solubles dans l'eau, avec la participation du chrome et du fluor ou du chrome et du bore, direc- tement aprèssaturation, rend impossible la pénétration ultérieure dans le bois du chrome ainsi que du chrome et du fluor ou du chrome et du bore, même dans un bois à haute teneur en humidité. La profon- deur de pénétration de ces agents varie de 2 à 4 mm dans du bois séché à l'air et de 4 à 6 mm dans celui à grande humidité, selon des méthodes de saturation sans pression. Les agents de protection du bois à base de fluorures acides (par exemple Improsol) pénétraient à une profondeur nettement supérieure par rapport à ceux cités ci-dessus et se caractérisaient par la-faculté de-pénétration au sein du bois après l'opération d'imprégnation. Mais le bois imprégné dégageait pendant la matura- tion de grandes quantités de fluorure d'hydrogène (H 2P2) gazeux, très nuisible pour l'environnement. De ce fait, le bois saturé par cet agent d'imprégnation devait être stabilisé pendant une période de 12 semaines environ avant son montage dans un bâtiment. Les défauts principaux des agents de protection comprenant du chrome et du fluor ou du chrome et du bore sont: une trop faible pénétration dans le bois, le manque de capacité de pénétration dans le bois après sur- saturation et un changement permanent de la teinte du bois. L'agent salin de protection selon l'invention se caractérise par une pénétration profonde dans le bois (séché à l'air et humide) et il ne modifie pas la teinte naturelle du bois. Il est très soluble dans l'eau et inodore. L'agent selon l'invention se distingue par sa capacité de pénétration ultérieure après saturation par voie de diffusion. Lors du stockage du bois imprégné dans des conditions empêchant la variation d'humidité du bois, la profondeur de pénétration de l'agent dans le bois séché à l'air s'accroit de % environ et dans un bois à humidité supérieure, de plus de %. En appliquant des méthodes d'imprégnation sans pression, mettant à profit les processus de diffusion, on obtient au moyen de l'agent selon l'invention une pénétration supérieure à 20 m=. L'agent de protection du bois selon l'invention protège efficacement le bois et les matériaux lignocellulosiques contre l'action des- tructive des micro-organismes et il se caractérise simultanément par un grand effet toxique contre les insectes - parasites techniques du bois. Grâce au choix convenable des composés chimiques de l'agent et aux quantités parfaitement définies de chaque composant par voie d'essais, on a élaboré un agent de protection du bois comportant des fluorures acides à effet neutre sur le milieu ambiant. La sup- pression du défaut principal de ce groupe d'agents - dégagement de fluorure d'hydrogène gazeux - constitue une réalisation suivante efficiente. L'agent salin de protection du bois suivant l'in- vention est composé de cinq composants inorganiques: fluorure acide de potassium, phosphate dipotassique, tétraborate de sodium ou acide borique, chlorure de sodium ou de potassium et des substances tensioactives. Lesdits composés de la composition n'ont pas été utilisés jusqu'à présent comme agent de protection du bois. L'introduction dans ledit ageit de protection d'une substance tensioactive du groupe des esters donne la possibilité d'accroître la profondeur de pénétration dans le bois. On a constaté que l'on obtient les résultats optimaux en utilisant pour 100 parties en poids de l'agent selon l'invention, les quantités de composants respectifs suivantes - fluorure acide de potassium 35 à 65 parties en poids - chlorure de sodium 1 à 45 parties en poids tétraborate de sodium 1à 25 parties en poids - phosphate dipotassique 5 à 25 parties en poids - agents tensioactifs du groupe des esters 0 à 1 partie en poids On pourra remplacer dans l'agent salin de protection selon l'invention tout ou partie du chlorure de sodium par du chlorure de potassium et tout ou partie du tétraborate de sodium par de l'acide borique. On applique l'agent de protection sous forme d'une solution aqueuse à 5-15%. Les exemples suivants illustrent l'invention sans toutefois en limiter la portée. Exemple 1 On utilise pour l'imprégnation du bois séché à l'air une solution aqueuse à 10% des composants suivants - 39 parties en poids de fluorure acide de potassium - 45 parties en poids de chlorure de potassium - 4 parties en poids de tétraborate de sodium - 11 parties en poids de phosphate dipotassique - 1 partie en poids d'acide éthylsulfurique Exemple 2 On utilise pour l'imprégnation du bois humide une solution aqueuse à 15% des composants suivants: - 32 parties en poids de fluorure acide de potassium - 38 parties en poids de chlorure de sodium - 6 parties en poids d'acide borique - 23 parties en poids de phosphate dipotassique - - 1 partie en poids d'acétate d'éthyle. Exemple 3 une solution - 35 parties - 25 parties - 25 parties - 15 parties Exemple 4 On applique à l'imprégnation du bois séché à l'air aqueuse à 5% des composants suivants: en poids de fluorure de potassium en poids de tétraborate de sodium en poids de phosphate dipotassique en poids de chlorure de potassium On applique à l'imprégnation du bois humide une solution aqueuse à 15% des composants suivants - 45 parties en poids de fluorure de potassium - 40 parties en poids de chlorure de sodium - 5 parties en poids de phosphate dipotassique - 9 parties en poids d'acide borique - 1 partie en poids d'acétate d'éthyle Il est entendu que l'invention n'est pas limitée aux modes de réalisation préférés décrits ci-dessus à titre d'illus- tration et que-l'homme de l'art peut y apporter diverses modifica- tions et divers changements sans toutefois s'écarter du cadre et de l'esprit de l'invention. 250 2 0 5 3 REVENDICATIONS 1. Agent salin de protection du bois A base de composés inorganiques de fluor, de bore, de potassium, de sodium et de phos- phore, caractérisé en ce qu'il contient de 35 à 65 parties en poids de fluorure acide de potassium, de 1 à 45 parties en poids de chlorure de sodium, de 1 à 25 parties en poids de tétraborate de sodium, de à 25 parties en poids de phosphate dipotassique et de O à 1,0 partie en poids d'agents tensioactifs du groupe des esters. 2. Agent salin de protection du bois selon la revendi- cation 1, caractérisé en ce que l'on remplace tout ou partie du. chlorure de sodium de la composition dudit agent par du chlorure de potassium, et tout ou partie du tétraborate de sodium de la composi- tion dudit agent par de l'acide borique.